FR 2749007 A1 19971128 FR 9606461 A 19960524 NOUVELLE COMPOSITION DE CIMENT PHOSPHOMAGNESIEN COMPRENANT UN POLYMERE SOUS FORME DE PARTICULES La présente invention conceme une nouvelle composition de ciment phosphomagnésien. Les ciments phosphomagnésiens sont des liants hydrauliques, c'est-à-dire à des liants, qui en présence d'eau, se solidifient. Ils sont caractérisés par une phase liante à base d'au moins un composé du phosphore et d'au moins un composé du magnésium. Les ciments phosphomagnésiens sont particulièrement intéressants pour leur rapidité de prise, leurs propriétés mécaniques élevées. En outre, ils peuvent être utilisés au contact de milieux acides. Cependant, ces ciments manquent de souplesse: : leur module élastique est souvent élevé. Ceci est un inconvénient lorsque, par exemple, le ciment est utilisé pour recouvrir un support qui, soumis à diverses contraintes, bouge, subit des déformations. Si le revêtement à base de ciment phosphomagnésien manque de souplesse, il se craquèle, se fissure. La présente invention a donc pour objectif de proposer un ciment phosphomagnésien présentant un module élastique faible, tout en conservant ses propriétés avantageuses, telles que des propriétés mécaniques élevées, utilisation en milieux acides, Dans ce but, I'invention concerne un ciment phosphomagnésien susceptible d'être obtenu par mise en contact d'une phase liante à base d'au moins un composé du phosphore et d'au moins un composé du magnésium, avec au moins un polymère sous forme de particules insoluble dans l'eau, et de l'eau. L'invention concerne aussi le procédé de préparation de ce ciment phosphomagnésien qui consiste à mettre en contact les composés du phosphore et du magnésium, au moins un polymère sous forme de particules insoluble dans l'eau, et de l'eau. D'autres avantages de l'invention apparaîtront plus clairement à la lecture de la description et des exemples. L'invention concerne tout d'abord un ciment phosphomagnésien susceptible d'être obtenu par mise en contact d'une phase liante à base d'au moins un composé du phosphore et d'au moins un composé du magnésium, avec au moins un polymère sous forme de particules insoluble dans l'eau, et de l'eau. Classiquement, les ciments sont constitués d'une phase liante comprenant le cas échéant, les additifs usuels dans le domaine. Bien qu'un terme différent soit utilisé pour définir des ciments comprenant des granulats, outre ladite phase liante et les éventuels additifs, pour plus de commodité, dans la description, le terme unique de "'ciment" sera utilisé pour nommer ces deux types de compositions. Le ciment selon l'invention est un ciment phosphomagnésien. La phase liante d'un tel ciment comprend donc un premier constituant à base de phosphore et un second constituant à base de magnésium. Pour ce qui est du premier constituant à base de phosphore, tous les composés du phosphore sont utilisables dans la mesure où ils comprennent du pentoxyde de phosphore, disponible directement ou sous la forme d'un précurseur. Ainsi, à titre de composé à base de phosphore, on peut mentionner sans intention de se limiter, le pentoxyde de phosphore, acide phosphorique ou des dérivés comme l'acide orthophosphorique, L'acide pyrophosphorique, L'acide polyphosphorique, ou encore les sels de tels acides, comme les phosphates, les hydrogénophosphates, les orthophosphates, les pyrophosphates, les polyphosphates, les tripolyphosphates, les tétrapolyphosphates, d'aluminium, de calcium, de potassium, de magnésium, d'ammonium, ou leurs mélanges. II est à noter que les rejets contenant du phosphore des industries fabriquant des fertilisants, ou encore des aciéries (décapage de l'acier, traitement pour réduire la corrosion) peuvent être employés comme constituants à base de phosphore. Selon un mode de réalisation particulier de l'invention, on utilise les sels des acides à base de phosphore mentionnés auparavant. De préférence, on met en oeuvre des phosphates, des hydrogénophosphates de potassium, de magnésium, d'ammonium, ou leurs mélanges. D'une façon encore plus préférée, le constituant à base de phosphore est le dihydrogénophosphate d'ammonium, éventuellement mélangé à du tripolyphosphate d'ammonium. Le constituant à base de phosphore peut se présenter sous une forme liquide ou de préférence solide. Selon une première variante, le constituant à base de phosphore se trouve sous la forme de particules dont la granulométrie est plus particulièrement d'au plus 300 pm. II est à noter que cette valeur n'est pas critique et que, s'il est possible d'utiliser des constituants dont la taille des particules est supérieure à 300 pm, un broyage avant incorporation dans la composition selon l'invention peut être souhaitable. Ce broyage peut améliorer la cinétique de dissolution du constituant à base de phosphore. Selon une seconde variante, le constituant est utilisé sous une forme adsorbée sur un support poreux. A titre de support, on peut mentionner par exemple les terres de diatomées, I'argile, la bentonite, la silice, I'alumine. L'adsorption est effectuée de manière connue en soi. Ainsi, d'une façon classique le constituant à base de phosphore, en solution ou en suspension, est mis en contact avec le support, sous agitation, puis la suspension résultante est chauffée de façon à faire évaporer le liquide en excès. Cette opération peut de même être réalisée par imprégnation du support dans un tambour ou sur disque tournant. Le second élément de la phase liante est au moins un constituant à base de magnésium. Tout composé à base de magnésium convient à la présente invention dans la mesure où il réagit avec le premier constituant, en présence d'eau. A titre d'exemple, on peut citer comme convenant à la mise en oeuvre de l'invention, les constituants suivants : L'oxyde de magnésium, I'hydroxyde de magnésium, le carbonate de magnésium. De préférence, on utilise un constituant à base d'oxyde de magnésium. Convient notamment la magnésie dite "'des burned" habituellement obtenue après calcination de carbonate de magnésium, à des températures supérieures à 1200 OC. D'une façon avantageuse, ledit oxyde de magnésium peut être mis en oeuvre sous une forme pure ou peut éventuellement comprendre au moins un élément du type calcium, silicium, aluminium ou encore fer ; ces éléments se trouvant en général sous forme d'oxyde ou d'hydroxyde. A titre d'exemple de ce type de composé, on peut citer la dolomie, mélange comprenant notamment de l'oxyde de magnésium et de l'oxyde de calcium. Si l'oxyde de magnésium est utilisé sous forme pure, la pureté dudit oxyde, est d'au moins 80 %. On utilise de préférence un constituant à base de magnésium dont la surface spécifique est inférieure à 10 m2/g. Plus particulièrement, la surface spécifique est inférieure à 2 m2Ig. Par ailleurs, la granulométrie dudit constituant est habituellement comprise entre 10 et 500 clam. II serait envisageable d'utiliser des composés dont la granulométrie se trouve en dehors de la gamme précitée, mais sans que cela n'apporte d'avantages particuliers. Ainsi, si la granulométrie est supérieure à 500 pm, une étape de broyage préalable à l'incorporation dans la composition peut être nécessaire. Par ailleurs, si la granulométrie desdits constituants était inférieure à 10 clam, on pourrait constater une modification des propriétés de la composition mise en contact avec l'eau. On peut notamment constater un accroissement de la vitesse de prise du ciment, sauf à augmenter la teneur en agent retardant la prise, dont il sera question dans la suite de la description. De ce fait, le ciment obtenu selon le procédé de l'invention pourrait être moins intéressant sur le plan de la mise en oeuvre ou sur le plan économique. II est à noter que les deux constituants décrits auparavant, s'ils se présentent sous forme solide, peuvent éventuellement faire l'objet d'une étape de broyage avant leur utilisation dans le procédé selon l'invention. La proportion du constituant à base de magnésium (exprimée en poids de MgO) rapportée à celle du constituant à base de phosphore (exprimée en poids de P205) est plus particulièrement comprise entre 1 et 3. La caractéristique essentielle du ciment selon l'invention est qu'il est susceptible d'être obtenu par mise en contact de la phase liante précédemment décrite avec au moins un additif choisi parmi les polymères sous forme de particules insoluble dans l'eau, et de l'eau. Tous types de polymères sous forme de particules insoluble dans l'eau peuvent être utilisés et notamment ceux issus de la polymérisation de monomères à insaturations éthyléniques. Les monomères peuvent être choisis parmi: - le styrène, le butadiène, les esters acryliques et les nitriles vinyliques. - les esters acryliques, c'est-à-dire les esters de l'acide acrylique et de l'acide méthacrylique avec les alcanols en C1-C12, de préférence C1 -C8, tels que l'acrylate de méthyle, I'acrylate d'éthyle, I'acrylate de propyle, I'acrylate de n-butyle, I'acrylate d'isobutyle, I'acrylate de 2-éthylhexyle, le méthacrylate de méthyle, le méthacrylate d'éthyle, le méthacrylate de n-butyle, le méthacrylate d'isobutyle, - les nitriles vinyliques ayant de 3 à 12 atomes de carbone, en particulier l'acrylon itrile et le méthacrylonitrile, - I'alpha-méthylstyrène ou le vinyltoluène, - les esters vinyliques d'acide carboxylique comme l'acétate de vinyle, le versatate de vinyle, le propionate de vinyle, - les acides mono-et di-carboxyliques insaturés éthyléniques comme l'acide acrylique, L'acide méthacrylique, L'acide itaconique, L'acide maléique, L'acide fumarique et les mono-alkylesters des acides dicarboxyliques du type cité avec les alcanols ayant de préférence 1 à 4 atomes de carbone et leur dérivés N-substitués, - les amides des acides carboxyliques insaturés comme l'acrylamide, le méthacrylamide, le N-méthalolacrylamide ou -méthacrylamide, - les monomères éthyléniques comportant un groupe acide sulfonique et ses sels alcalins ou d'ammonium par exemple l'acide vinylsuHonique, L'acide vinylbenzène sulfonique, L'acide alpha-acrylamido méthylpropane-sulfonique, le 2sulfoéthylèneméthacrylate, - les monomères éthylèniquement insaturés comportant un groupe amino secondaire, tertiaire ou quaternaire ou un groupe hétérocyclique contenant de l'azote par exemple les vinylpyridines, le vinylimidazole, les (meth)acrylates d'aminoalkyle et les (meth)acrylamides d'aminoalkyle comme le diméthylaminoéthylacrylate ou méthacrylate, le ditertiobutylamino-éthylacrylate ou -méthacrylate, le diméthylamino méthylacrylamide ou -méthacrylamide ... de même que les monomères zwitterioniques comme I'acrylate de sulfopropyl (diméthyl) aminopropyle ... - les esters des acides (meth) acryliques avec des alcanediols contenant de préférence 2-8 atomes de carbone tels que le mono (meth) acrylate de glycol, le mono(meth)acrylate d'hydroxypropyle, le mono(meth) acrylate de I 14 butanediol ainsi que les monomères comportant deux doubles liasons polymérisables comme le diméthacrylate d'éthylène-glycol, - le (meth) acrylate de glycidyle, - les silanes vinyliques et acryliques. Selon un premier mode préféré, le polymère mis en oeuvre dans le ciment selon l'invention est issu de la polymérisation d'au moins un monomère à insaturation éthylénique et au moins un monomère choisi parmi les monomères à fonction carboxylique et l'acrylamide ou le méthacrylamide. Dans ce cas, le monomère à insaturation éthylénique peut être choisi parmi : le styrène, le butadiène, les esters acryliques ou méthacryliques d'alkyle en C1-C12 et leurs acides correspondants ou les esters vinyliques. II peut s'agir, de manière avantageuse, d'un polymère insoluble dans l'eau préparé à partir d'un mélange styrènelbutadiène en ce qui concerne les monomères à insaturation éthylénique. Quant au monomère à fonction carboxylique, il peut être choisi parmi les acides carboxyliques à insaturation éthylénique. II peut par exemple être choisi parmi l'acide acrylique, L'acide itaconique, L'acide fumarique, L'acide crotonique, L'acide maléique, I'anhydride maléique, L'acide mésaconique, L'acide glutaconique ou leurs mélanges. Selon ce premier mode, on préfère tout particulièrement les polymère préparés à partir d'un mélange de monomères comportant 99,9 à 92 % en poids d'au moins un monomère à insaturation éthylénique et 0,1 à 8 % en poids, de préférence 2 à 5 %, d'au moins un monomère à fonction carboxylique. Selon un autre mode préféré, le polymère est issu de la polymérisation d'au moins un monomère choisi parmi les esters vinyliques d'acide carboxylique comme l'acétate de vinyle, le versatate de vinyle, le propionate de vinyle. II peut notamment s'agir d'un copolymère versatate de vinyle/acétate de vinyle. Le polymère sous forme de particules insoluble dans l'eau, utilisé comme additif dans la composition du ciment selon l'invention, peut être obtenu par polymérisation en émulsion des monomères. Une telle polymérisation est habituellement mise en oeuvre en présence d'un émulsifiant et d'un initiateur de polymérisation. Les monomères peuvent être introduits en mélange ou séparément et simultanément dans le milieu réactionnel, soit avant le début de la polymérisation en une seule fois, soit au cours de la polymérisation par fractions successives ou en continu. En tant qu'agent émulsifiant, on met en oeuvre généralement les agents anioniques classiques représentés notamment par les sels d'acides gras, les alkylsulfates, les alkylsulfonates, les aikylarylsulfates, les alkylarylsulfonates, les arylsulfates, les arylsulfonates, les sulfosuccinates, les alkylphosphates de métaux alcalins. Ils sont employés à raison de 0,01 à 5 % en poids par rapport au poids total des monomères. L'initiateur de polymérisation en émulsion, qui est hydrosoluble, est représenté plus particulièrement par les hydroperoxydes tels que l'eau oxygénée, I'hydroperoxyde de tertiobutyle et par les persulfates tels que le persulfate de sodium, le persulfate de potassium, le persulfate d'ammonium. II est employé en quantités comprises entre 0,05 et 2 % en poids par rapport au total des monomères. Ces initiateurs sont éventuellement associés à un réducteur, tel que le bisulfite ou le formaldéhydesulfoxylate de sodium, les polyéthylène amines, les sucres : dextrose, saccharose, les sels métalliques. Les quantités de réducteur utilisés varient de O à 3 % en poids par rapport au poids total des monomères. La température de réaction, fonction de l'initiateur mis en oeuvre, est généralement comprise entre 0 et 100 OC, et de préférence, entre 50 et 80 OC. On peut utiliser un agent de transfert dans des proportions allant de O à 3 % en poids par rapport au(x) monomère(s), généralement choisi parmi les mercaptans tels que le n-dodécylmercaptan, le tertiododécylmercaptan, le tertiobutylmercaptan ou leurs esters comme le méthylmercaptopropionate ; le cyclohexène ; les hydrocarbures halogénés tels que le chloroforme, le bromoforme, le tétrachlorure de carbone. Le polymère peut être introduit dans le mélange sous diverses formes. Selon une première variante, le polymère se présente sous forme d'une dispersion dans l'eau de particules du polymère. II s'agit de ce qu'on appelle couramment un latex. De tels latex sont obtenus par le procédé tel que défini ci-dessus. La valeur de leur extrait sec n'est pas critique. II est en général de l'ordre de 50 % en poids. La taille des particules de latex issu de la polymérisation de monomères à insaturation éthylénique et de monomères à fonction carboxylique peut être comprise entre 0,05 et 5 clam, de préférence entre 0,12 et 0,18 pm, encore plus préférentiellement entre 0,10 et 0,20 clam. Celle des particules de latex issu de la polymérisation de monomères d'esters vinyliques d'acides carboxyliques est en général comprise entre 1 et 2 pm. Selon une deuxième variante, le polymère se présente sous forme d'une poudre redispersable dans l'eau. Une telle poudre peut être obtenue par toute méthode connue de l'homme du métier, notamment par élimination de l'eau d'un latex. L'eau d'un latex peut être éliminée, par exemple, par congélation, puis sublimation ou lyophilisation On peut également l'éliminer par séchage, en particulier par séchage par atomisation (pulvérisation - séchage), en présence d'additifs anti-mottants ou d'additifs de dispersion qui assureront la redispersion de la poudre dans l'eau. A titre d'additifs anti-mottants, on peut utiliser une charge minérale présentant une granulométrie inférieure à 20 um environ. II peut s'agir, par exemple, de la silice, du carbonate de calcium, du kaolin, du sulfate de baryum, de l'oxyde de titane, du talc, de l'alumine hydratée, de la bentonite et du suîlfoaluminate de calcium (blanc satin). A titre d'additifs de dispersion, divers produits peuvent être utilisés selon la nature du latex à sécher. Lorque le latex est issu de la polymérisation de monomères à insaturation éthylénique et de monomères à fonction carboxylique, L'additif de dispersion peut être un acide aminé ou un sel d'acide aminé. Dans ce cas, L'acide aminé est, de préférence, choisi parmi: - les acides monoaminés monocarboxylés, - ou les acides monoaminés dicarboxylés, - ou les acides diaminés monocarboxylés. Les acides monoaminés monocarboxylés peuvent être notamment choisis parmi la glycine, I'alanine, la leucine, la phénylalanine, les acides monoaminés dicarboxylés peuvent être choisis parmi l'acide aspartique, L'acide glutamique, Acide hydroxyglutamique, et les acides diaminés monocarboxylés peuvent être choisis parmi l'arginine, la lysine, I'histidine, la cystine. Les acides aminés présents dans la poudre de polymère présentent de manière avantageuse une bonne solubilité dans l'eau, par conséquent ils peuvent se présenter sous la forme de sels et notamment de sels hydrosolubles ou hydroalcalisolubles. II peut s'agir par exemple de sels de sodium, de potassium, d'ammonium ou de calcium. Lorque le latex est issu de la polymérisation de monomères d'esters vinyliques d'acides carboxyliques, L'additif de dispersion est généralement un alcool polyvinylique. En général, le polymère est introduit dans le mélange de ciment en telle quantité que sa teneur est de 5 à 30 parties en poids pour 100 parties en poids de phase liante, de préférence entre 10 et 20. Selon un mode préféré de l'invention, le ciment est susceptible d'être obtenu par mise en contact de la phase liante précédemment décrite avec au moins un polymère insoluble dans l'eau et en outre au moins un second additif choisi parmi les aminoalkylsilanes, et de l'eau. On peut observer, en effet, lors de l'introduction du polymère dans la composition du ciment selon l'invention, un entraînement d'air qui peut conduire à un matériau final poreux et à de mauvaises propriétés mécaniques. L'introduction d'un aminoalkylsilane permet d'éviter ce phénomène. De préférence, I'aminosilane est un aminoalkyl(éthoxysilane). II peut particulièrement s'agir des aminoalkyl(trialkoxysilanes) de formule : R1R2N (CH2)n - Si(OCmHm+i)3 avec: n > 1, de préférence n > 3 m > 1 R1, R2 groupements alkyle, aryle, alkylaryle, aikylène, aminoalkyl. II peut s'agir par exemple . le gamma-aminopropyltriéthoxysilane, le 4 am inobutyltriéthoxysilane, le (ami noéthylaminométhyl)phénéthyltriméthoxysilane, le N (2-aminoéthyl-3-amino propyl)triméthoxysilane, le co-aminou ndécyltriméthoxysilane. L'aminoalkyl(alkoxysilane) préféré est le gamma-aminopropyltriéthoxysilane. En général, I'aminoalkylsilane est introduit dans le mélange de ciment en telle quantité que la teneur en aminoalkylsilane est de 0,05 à 2 partie en poids pour 100 parties en poids de phase liante, de préférence de 0,1 à 1. L'aminoalkylsilane peut être introduit directement dans la composition sous sa forme pure. II peut également être préalablement déposé ou absorbé sur des éléments constitutifs du ciment, tels que par exemple les composés du magnésium, et être introduit via ces éléments dans la composition selon l'invention. La phase liante du ciment selon l'invention peut comprendre en outre tout type d'additif classiquement utilisé, notamment un agent retardant la prise. Plus particulièrement, cet agent est choisi parmi des composés susceptibles de complexer le magnésium. Ces derniers peuvent être notamment des acides carboxyliques, tels que les acides citrique, oxalique, tartrique, des acides, esters ou sels contenant du bore, des acides, esters ou sels contenant du phosphore, comme le tripolyphosphate de sodium, le sulfate ferreux, le sulfate et lignosulfonate de sodium, le chlorure de zinc, L'acétate de cuivre, le gluconate de sodium, le sulfate acétate de sodium cellulose, le produit de la réaction du formaldéhyde avec l'aminolignosulfate, le dialdéhyde amidon, la N,Ndiméthyloldihydroxyéthylène urée, les silicofluorures, le tamil oil et le sucrose, ces composés étant pris seuls ou en mélange. De préférence, on utilise, seuls ou en mélange, les acides carboxyliques, et de préférence, les acides, esters ou sels contenant du bore. Ainsi, dans cette dernière catégorie de composés, on peut mentionner, sans intention de se limiter, L'acide borique et ses sels1 tels que les sels de métaux alcalins5 comme le sodium (borax), les sels d'amine ou d'ammonium. Les esters de l'acide borique conviennent aussi à la mise en oeuvre de l'invention, comme les trialkyloxyborates, les triaryloxyborates. Selon un mode particulier, L'additif est mis en oeuvre sous la forme d'une poudre dont le diamètre moyen est de 10 à 200 ijm. La quantité d'agent retardant la prise varie entre 0 et 10 parties en poids par rapport à 100 parties en poids de phase liante. De préférence, cette quantité est comprise entre 0 et 5 parties en poids rapporté à la même référence. Les ciments obtenus par la mélange selon l'invention peuvent en outre comprendre des granulats, en tant qu'éléments constitutifs. A titre d'exemples de tels composés, on peut mentionner le sable, la silice, I'alumine, L'oxyde de zirconium, la dolomie brute, le minerai de chrome, le calcaire, le clinker, la vermiculite, la perlite, la kaolinite. On peut de même utiliser les cendres volantes, la fumée de silice condensée. Les cendres volantes pouvant être utilisées sont en général des cendres silicoalumineuses issues de la combustion dans les centrales thermiques notamment. La granulométrie de ces cendres est habituellement comprise entre 0,5 et 200 clam. La fumée de silice condensée, éventuellement constituant de la composition selon l'invention, présente en général une surface spécifique comprise entre 20 et 30 m2/g. Selon l'application ultérieure du ciment, les granulats entrant dans la composition seront choisis soit parmi le sable, la silice ou les autres composés cités, soit parmi les cendres volantes ou la fumée de silice condensée, soit parmi un mélange de ces deux types de granulats. Habituellement, la quantité de granulats dans le ciment selon l'invention est d'au plus 1000 parties en poids pour 100 parties en poids de phase liante. Selon un mode de réalisation particulier, la quantité de sable, silice ou des autres composés cités dans cette liste, est généralement comprise entre 0 et 900 parties en poids rapporté à la même référence que précédemment. De plus, la quantité de fumée de silice condensée ou de cendres volantes est comprise entre 0 et 100 parties en poids. Le ciment selon l'invention peut comprendre par ailleurs, à titre d'additifs, un agent hydrofugeant. Enfin, le ciment selon l'invention peut comprendre tous les additifs classiques, comme les fluidifiants, avec notamment le lignosulfonate de sodium et les condensés de naphtalène sulfonate, le naphtalène, le tripolyphosphate, l'hexamétaphosphate de sodium, l'hydrogénophosphate d'ammonium, la mélanine, les alkyles siliconates. Des agents antimousse peuvent de même être des éléments constitutifs du ciment selon l'invention. A titre d'exemple, on peut citer notamment les antimousses à base de polydiméthyl-siloxanes. Parmi ce type d'agents, on peut citer notamment les silicones sous la forme d'une solution, d'un solide, et de préférence sous la forme d'une résine, d'une huile ou d'une émulsion, de préférence, dans l'eau. Conviennent tout particulièrement les silicones comprenant essentiellement des motifs M (RSiO0,5) et D (R2SiO). Dans ces formules, les radicaux R, identiques ou différents, sont plus particulièrement choisis parmi l'hydrogène et les radicaux alkyles comprenant 1 à 8 atomes de carbone, le radical méthyle étant préféré. Le nombre de motifs est de préférence compris entre 30 et 120. La quantité de silicone utilisé dans le ciment selon l'invention est inférieure ou égale à 10 parties en poids pour 100 parties en poids de phase liante, et de préférence inférieure ou égale à 5 parties en poids. D'une façon générale, de tels additifs ne représentent pas plus de 10 parties en poids pour 100 parties en poids de phase liante. De préférence, la quantité d'additifs est comprise entre 0 et 5 parties en poids. Le ciment selon l'invention peut comprendre en outre à titre d'additif un composé minéral introduit sous forme: - soit de particules (1) de taille inférieure à 0,1 ijm, - soit d'agrégats (2) de taille inférieure à 0,1 clam, - soit d'agglomérats (3) susceptibles de se désagglomérer au moins en partie, lors du mélange de ladite phase liante et de l'eau, en particules de taille inférieure à 0,1 pm ou en agrégats de taille inférieure à 0,1 lim. Selon une première variante, le composé minéral est introduit dans le ciment sous forme de particules (1) de taille inférieure à 0,1 um. On entend par particules (1) des objets indivisibles, se présentant sous une forme unitaire, unifiée. Selon une deuxième variante, le composé minéral est introduit dans le ciment sous forme d'agrégats (2). On entend par agrégats (2), des objets formés de l'empilement de plusieurs objets plus petits, qui sont eux sous une forme unitaire, unifiée, tels que les particules définies précédemment. Les agrégats introduits présentent une taille inférieure à 0,1 clam. Ces agrégats sont en général très difficilement divisibles, et en particulier indivisibles dans un mélange des composés du magnésium et du phosphore et d'eau. Selon une troisième mode variante, le composé minéral est introduit sous forme d'agglomérats (3). On entend par agglomérats (3), des objets formés de l'empilement de plusieurs objets plus petits : des particules et/ou des agrégats. Selon l'invention, les agglomérats introduits doivent pouvoir au moins en partie se désagglomérer par mélange avec les composés du magnésium et du phosphore et l'eau en les objets qui les constituent (particules ou agrégats), afin de conduire dans le mélange à des objets de taille inférieure à 0,1 pm. Le composé minéral peut être introduit comme un mélange de ces trois formes (particules, agrégats, agglomérats). Dans le texte, on entend par taille, la taille moyenne des particules, agrégats ou agglomérats. Cette taille est mesurée par microscopie électronique par transmission (MET). De préférence, le composé minéral est introduit sous forme d'agglomérats présentant une taille d'au plus 60 pm, avantageusement d'au plus 20 pm. Une telle taille des agglomérats permet une manipulation plus aisée du composé minéral. Le composé minéral peut être choisi parmi SiO2, TiO2, Al203, ZrO2, Cor203, CaCO3, le talc, le mica, le kaolin, la wollastonite, la bentonite, le métakaolin. Ce peut être des composés cristallisé ou amorphe o prépare en général une composition comprenant la phase liante1 les granulats, le cas échéant un agent retardant et tout ou partie des additifs éventuels en général solides, précédemment cités, notamment le polymère lorsqu'il se présente sous forme de poudre. On mélange ensuite ladite composition avec de reau, celle-ci comprenant, si tel est le cas, les éléments non introduits dans l'étape antérieure de préparation de la composition, comme les additifs liquides, et notamment le polymère, s'il est sous forme de latex, ou l'aminoalkylsilane. II est à noter que l'on peut aussi envisager de mettre en oeuvre des mélanges plus ou moins complets des éléments constitutifs du ciment, depuis le mélange des éléments au moment de l'application jusqu'à l'utilisation de mélanges pour lesquels, seule l'eau étant à apporter. L'essentiel du procédé est qu'il soit mis en oeuvre de façon à obtenir une répartition de tous les éléments constitutifs la plus homogène possible dans la masse du ciment. Le mélange des éléments constitutifs se fait par tout moyen connu et de préférence dans des conditions cisaillantes, en utilisant par exemple un malaxeur. L'opération de mélange est avantageusement effectuée à une température voisine de la température ambiante. L'invention concerne également le procédé de préparation du ciment phosphomagnésien tel que décrit précédemment, dans lequel on met en contact les composés du phosphore et du magnésium, au moins un polymère sous forme de particules insoluble dans l'eau, éventuellement au moins un aminoalkylsilane, et de l'eau. Les exemples suivants illustrent l'invention sans toutefois en limiter la portée. EXEMPLES Méthodes de controle des caractéristiques du ciment Mesure de l'ouvrabilïté (ou sumo) L'ouvrabilité est mesurée à l'aide d'une table à secousse sur mortier normalisé, selon la norme NFP 15403. Le mortier est introduit dans un moule tronconique puis démoulé et secoué à l'aide de la table à secousse (15 coups en 15 s). L'ouvrabilité est le rapport du diamètre du moule tronconique sur celui du mortier après effondrement. II s'exprime en pourcentage. Mesure des propriétés mécaniques en compression et flexion On réalise des éprouvettes prismatiques (4X4X16 cm3) en coulant le mortier ou le coulis dans des moules standards en acier doux à raide d'une table à chocs (60 coups). Ces éprouvettes sont démoulées 24 heures après le temps de prise et séchées à 23 Oc sous 50 % d'humidité relative. Les propriétés mécaniques sont testées sur ces éprouvettes. Les essais sont réalisés en flexion en trois points (NFP 18407) sur trois éprouvettes et en compression (NFP 15451) sur six demi-éprouvettes à l'aide d'une machine d'essai hydraulique (200 kN). Mesure du module élastique On réalise une éprouvette prismatique (4X4X16 cm3) en coulant le mortier ou le coulis dans des moules standards en acier doux à l'aide d'une table à chocs (60 coups). Le module élastique est obtenu par vibration de l'éprouvette sur deux appuis et mesure de la fréquence fondamentale à l'aide d'un appareil Grindosonic. Mesure de la densité La densité est mesurée sur le ciment frais, après malaxage, par pesée dans un volume déterminé. Mesure de l'air occlus L'air occlus est mesuré sur le mortier frais à l'aide d'un aéromètre de capacité 1 litre selon la norme DIN 1164. Exemple comparatif 1: mortier phosphomagnésien standard On prépare un mortier phosphomagnésien à partir des constituants suivants: - 25 % de phase liante constituée de: .50 % en poids de phosphate monoammonique, . 50 % en poids d'oxyde de magnésium, - 75 % de sable normalisé CEN 31 1961 d'origine naturelle (LEUCATE) constitué d'un mélange d'éléments fins (0/1 mm), moyen (1/1,6 mm) et gros (1/6, 2 mm). On prépare un mortier de rapport massique eau/phase liante égal à 0,38 par mélange des matériaux définis ci-dessus avec de l'eau. Le mélange est réalisé à l'aide d'un malaxeur à mortier PERRIER, suivant le cycle de malaxage normalisé selon la Norme AFNOR NF P15-411 de la manière suivante. Les matériaux à l'état sec sont malaxés pendant 30 s à petite vitesse (60 tr/min), puis on y ajoute l'eau dans la proportion souhaitée, et on continue à malaxer pendant 2 min. On arrête le malaxeur et on homogénéise manuellement. Enfin, on remet en marche le malaxeur à grande vitesse pendant 2 min (120 trlmin). On mesure l'ouvrabilité, la densité de ces mortiers frais ainsi que les propriétés mécaniques obtenues. Les résultats sont les suivants: ouvrabilité: 40 % densité: 2,02 air occlus: 14 % Les propriété mécaniques sont rassemblées dans le tableau 1: Tableau 1 1 jour 7 jours 28 jours résistance en 32,2 38,7 41,1 compression (MPa) résistance en flexion 7,1 7,1 7,9 (MPa) module élastique 30 31 35 (GPa) Exemple 2 - Mortier phosphomagnésien comprenant un latex On prépare un mortier en suivant la mise en oeuvre de l'exemple 1 si ce n'est qu'on introduit avec les matières sèches un polymère en une teneur de 20 % en poids, exprimé en sec, par rapport à la phase liante. Plusieurs poudres de polymères redispersables dans l'eau sont testées: 1 - une poudre de copolymère d'acétate de vinyle et de versatate de vinyle, 2 - une poudre de copolymère styrèneibutadiène et d'un acide carboxylique Les caractéristiques des mortiers obtenus sont rassemblées dans le tableau 2. Tableau 2 Polymère 1 2 Ouvrabilité (%) 30 Densité 1 98 1 62 Air occlus (%) ~ 21 Résistance en com ression (MPa) 1 iour 15,3 7jours 36,7 23,3 28 iours 25 Résistance en flexion (MPa) 1 iour 4,6 tours 7,5 7,1 28 jours 7,8 Module élastique (GPa) 1 jour 225 22,5 17,3 7 ours 24 20 On observe que la présence des poudres de polymères dans le mortier permet d'abaisser le module élastique par rapport au mortier standard de l'exemple 1. Cependant, on observe également un fort entraînement d'air dans le mortier lors du mélange ce qui conduit à un produit final de faible densité, poreux4. Exemple 3 - Mortier phosphomagnésien comprenant un latex et un aminoalkylsilane On prépare un mortier en suivant la mise en oeuvre de l'exemple 1 si ce n'est qu'on introduit avec les matières sèches la poudre de polymère 2 défini dans l'exemple 2 en une teneur de 20 % en poids, exprimé en sec, par rapport à la phase liante, et le y aminopropyltriéthoxysilane dans une teneur de 1 % en poids par rapport à la phase liante. On mesure l'ouvrabilité, la densité du mortier ainsi que les propriétés mécaniques obtenues. Les résultats sont les suivants: ouvrabilité: 50 % densité: 1,80 air occlus: 11 Les propriété mécaniques sont rassemblées dans le tableau 3: Tableau 3 1 iour 7 ours 28 iours résistance en 13,5 29 31 compression (MPa) résistance en flexion 4,5 8 8,5 (MPa) module élastique 17,5 21 22 (GPa) La présence de l'aminosilane permet de conserver au mortier une densité élevée et des performances mécaniques correctes. REVENDICATIONS 1. Ciment phosphomagnésien caractérisé en ce qu'il est susceptible d'être obtenu par mise en contact d'une phase liante à base d'au moins un composé du phosphore et d'au moins un composé du magnésium, avec au moins un polymère sous forme de particules insoluble dans l'eau, et de l'eau. 2. Ciment selon la revendication 1, caractérisé en ce que le polymère sous forme de particules insoluble dans l'eau est issu de la polymérisation d'au moins un monomère à insaturation éthylénique et au moins un monomère choisi parmi les monomères à fonction carboxylique et l'acrylamide ou le méthacrylamide. 3. Ciment selon la revendication 2, caractérisé en ce que le monomère à insaturation éthylénique est choisi parmi : le styrène, le butadiène, les esters acryliques ou méthacryliques d'alkyle en C1-C12 et leurs acides correspondants ou les esters vinyliques. 4. Ciment selon l'une des revendications 2 ou 3, caractérisé en ce que le monomère à fonction carboxylique est choisi parmi les acides carboxyliques à insaturation éthylénique. 5. Ciment selon la revendication précédente, caractérisé en ce que le monomère à fontion carboxylique est choisi parmi l'acide acrylique, L'acide itaconique, L'acide fumarique, L'acide crotonique, L'acide maléique, I'anhydride maléique, Acide mésaconique, L'acide glutaconique ou leurs mélanges. 6. Ciment selon l'une quelconque des revendications 2 à 5, caractérisé en ce que le polymère sous forme de particules insoluble dans l'eau est préparé à partir d'un mélange de monomères comportant 99,9 à 92 % en poids d'au moins un monomère à insaturation éthylénique et 0,1 à 8 % en poids d'au moins un monomère à fonction carboxylique. 7. Ciment selon la revendication 1, caractérisé en ce que le polymère sous forme de particules insoluble dans l'eau est issu de ia polymérisation d'au moins un monomère choisi parmi les esters vinyliques d'acides carboxyliques. 8. Ciment selon la revendication 7, caractérisé en ce que le polymère sous forme de particules insoluble dans l'eau est issu de la copolymérisation du versatate de vinyle et de l'acétate de vinyle. 9. Ciment selon l'une quelconque des revendications précédentes, caractérisé en ce que le polymère sous forme de particules insoluble dans l'eau se présente sous forme d'une dispersion dans l'eau de particules de polymère. 10. Ciment selon l'une quelconque des revendications 1 à 8, caractérisé en ce que le polymère sous forme de particules insoluble dans l'eau se présente sous forme d'une poudre redispersable dans l'eau. 11. Ciment selon l'une quelconque des revendications précédentes, caractérisé en ce que la teneur en polymère sous forme de particules insoluble dans l'eau est de 5 à 30 parties en poids pour 100 parties en poids de phase liante. 12. Ciment selon l'une quelconque des revendicaitons précédentes, caractérisé en ce qu'il est susceptible d'être obtenu par mise en contact de la phase liante avec au moins un polymère sous forme de particules insoluble dans l'eau et au moins un aminoalkylsilane, et de l'eau. 13. Ciment selon la revendication précédente, caractérisé en ce que l'aminoalkylsilane est un aminoalkyl(alkoxysilane). 14. Ciment selon l'une quelconque des revendications 12 ou 13, caractérisé en ce que l'aminoalkylsilane est choisi parmi ceux de formule : R1R2N - (CH2)n - Si(OCmHa"+l)3 avec: n > 1 m > 1 R1, R2 groupements alkyle, aryle, alkylaryle, alkylène, aminoalkyl. 15. Ciment selon l'une quelconque des revendications 12 à 14, caractérisé en ce que l'aminosilane est choisi parmi le groupe comprenant . le gammaaminopropyltriéthoxysilane, le 4-aminobutyltriéthoxysilane, le (ami noéthylaminométhyl)phén éthyltrim éthoxysi lane, le N-(2-aminoéthyl-3-amino propyl)triméthoxysilane, le o)-aminoundécyltriméthoxysilane. 16. Ciment selon l'une quelconque des revendications 12 à 15, caractérisé en ce que la teneur en aminoalkylsilane est de 0,05 à 2 partie en poids pour 100 parties en poids de phase liante. 17. Ciment selon l'une quelconque des revendications précédentes, caractérisé en ce qu'il comprend des granulats. 18. Ciment selon la revendication précédente, caractérisé en ce que la teneur en granulats est d'au plus 1000 parties en poids, rapporté à 100 parties en poids de phase liante. 19. Ciment selon l'une quelconque des revendications précédentes, caractérisé en ce que la teneur en eau est inférieure à 50 % en poids par rapport au poids de la phase liante. 20. Ciment selon l'une quelconque des revendications précédentes, caractérisé en ce qu'il est susceptible d'être obtenu par mise en contact de la phase liante, du polymère, de l'aminosilane, de l'eau, et d'au moins un composé minéral introduit sous forme: - soit de particules (1) de taille inférieure à 0,1 pm, - soit d'agrégats (2) de taille inférieure à 0,1 um, - soit d'agglomérats (3) susceptibles de se désagglomérer au moins en partie, lors du mélange de ladite phase liante et de l'eau, en particules de taille inférieure à 0,1 um ou en agrégats de taille inférieure à 0,1 lim. 21. Ciment selon la revendication précédente, caractérisé en ce que le composé minéral est la silice. 22. Procédé de préparation du ciment phosphomagnésien selon l'une quelconque des revendications précédentes, caractérisé en ce que l'on met en contact les composés du phosphore et du magnésium, au moins un polymère sous forme de particules insoluble dans l'eau, éventuellement au moins un aminoalkylsilane, et de l'eau. 23. Procédé selon la revendication 22, caractérisé en ce qu'on mélange les composés du phosphore et du magnésium, puis on ajoute au moins un polymère sous forme de particules insoluble dans l'eau, puis on ajoute l'eau et éventuellement au moins un aminoalkylsilane.